Brevet FR3071838A1 (20190405)

REVENDICATIONS1 Composite (P1, P2) comprenant : au moins un élément de renfort (10), une couche adhésive (14) réalisée dans une composition adhésive et revêtant l'élément de renfort (10), une couche élastomérique de liaison (16) réalisée dans une composition élastomérique de liaison et revêtant directement la couche adhésive (14), un corps élastomérique (20) réalisé dans une matrice élastomérique et dans lequel est noyé l'élément de renfort (10) revêtu de la couche adhésive (14) et de la couche élastomérique de liaison (16), le composite (P1, P2) étant caractérisé en ce que la composition adhésive comporte au moins une résine à base: - d'au moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et/ou - d'au moins un monophénol aromatique comprenant au moins un noyau aromatique à six chainons portant une unique fonction hydroxyle, o les deux positions ortho de la fonction hydroxyle étant non substituées ou o au moins une position ortho et la position para de la fonction hydroxyle étant non substituées, et - d'au moins un composé aromatique comprenant au moins un noyau aromatique porteur d'au moins deux fonctions, l'une de ces fonctions étant une fonction hydroxyméthyle, l'autre étant une fonction aldéhyde ou une fonction hydroxyméthyle.\n<CLM>\1\tComposite (P1, P2) selon la revendication précédente, dans lequel le noyau aromatique du polyphénol aromatique est porteur de trois fonctions hydroxyle en position méta les unes par rapport aux autres.\n<CLM>\1\tComposite (P1, P2) selon l'une quelconque des revendications précédentes, dans lequel les deux positions ortho de chaque fonction hydroxyle sont non substituées.\n<CLM>\1\tComposite (P1, P2) selon l'une quelconque des revendications précédentes, dans lequel le reste du noyau aromatique du polyphénol aromatique est non substitué.\n<CLM>\1\tComposite (P1, P2) selon l'une quelconque des revendications précédentes, dans lequel le polyphénol aromatique comprend plusieurs noyaux aromatiques, au moins deux d'entre eux étant chacun porteur d'au moins deux fonctions hydroxyle en position méta - 46 - l'une par rapport à l'autre, les deux positions ortho d'au moins une des fonctions hydroxyle d'au moins un noyau aromatique étant non substituées.\n<CLM>\1\tComposite (P1, P2) selon la revendication précédente, dans laquelle au moins un des noyaux aromatiques du polyphénol aromatique est porteur de trois fonctions 5 hydroxyle en position méta les unes par rapport aux autres.\n<CLM>\1\tComposite (P1, P2) selon la revendication 5 ou 6, dans lequel les deux positions ortho de chaque fonction hydroxyle d'au moins un noyau aromatique sont non substituées.\n<CLM>\1\tComposite (P1, P2) selon l'une quelconque des revendications 5 à 7, dans 10 lequel les deux positions ortho de chaque fonction hydroxyle de chaque noyau aromatique sont non substituées.\n<CLM>\1\tComposite (P1, P2) selon l'une quelconque des revendications précédentes, dans lequel chaque noyau aromatique du polyphénol aromatique est un noyau benzénique.\n<CLM>\1\tComposite (P1, P2) selon l'une quelconque des revendications précédentes, 15 dans lequel le polyphénol aromatique est choisi dans le groupe constitué par le résorcinol, le phloroglucinol, le 2,Z,4,4'-tétrahydroxydiphényl sulfide, la 2,2',4,4'- tétrahydroxybenzophénone, les résines pré-condensées à partir d'au moins un de ces polyphénols aromatiques et les mélanges de ces composés.\n<CLM>\1\tComposite (P1, P2) selon l'une quelconque des revendications précédentes, 20 dans lequel le composé aromatique répond à la formule générale (Vii): X ( HO-cH2, B (VII) où B représente CHO ou CH2OH, X représente 0, NR1, NO, S, SO, S02, SR2R3, R1 25 représente un hydrogène, un groupe alkyle, aryle, arylalkyle, alkylaryle ou cycloalkyle, R2, R3 représentent chacun, indépendamment les uns des autres, un hydrogène, un groupe alkyle, aryle, arylalkyle, alkylaryle ou cycloalkyle.\n<CLM>\1\tComposite (P1, P2) selon l'une quelconque des revendications précédentes, dans lequel composé aromatique répond à la formule générale (VIi'ai) ou (Vil'a2): 30 - 47 - HO-CH2 0 HO-CH2 0 CHO CH2-0H (VIl'a1) (VI l'a2)\n<CLM>\1\tComposite (P1, P2) selon l'une quelconque des revendications précédentes, dans lequel la composition adhésive comprend au moins un latex d'élastomère insaturé. 5\n<CLM>\1\tComposite (P1, P2) selon la revendication précédente, dans lequel l'élastomère insaturé du latex est un élastomère diénique, choisi de préférence dans le groupe constitué par les polybutadiènes, les copolymères de butadiène, les polyisoprènes, les copolymères d'isoprène, les terpolymères vinylpyridine-styrène-butadiène, les élastomères de type éthylène alpha oléfine, les élastomères polychloroprène (CR) et les 10 mélanges de ces élastomères.\n<CLM>\1\tComposite (P1, P2) selon la revendication précédente, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères. 15\n<CLM>\1\tComposite (P1, P2) selon l'une quelconque des revendications précédentes, dans lequel la matrice élastomérique (16) comprend au moins un élastomère choisi dans le groupe constitué par un élastomère de type éthylène alpha oléfine, un élastomère nitrile hydrogéné (HNBR), un élastomère nitrile (NBR), un polyéthylène chlorosulfoné avec groupements alkyles (ACSM), un élastomère polychloroprène (CR), un polybutadiène (BR), 20 un caoutchouc naturel (NR), un polyisoprène de synthèse (IR), un copolymère de butadiène- styrène (SBR), un copolymère d'isoprène-butadiène (BIR), un copolymère d'isoprène-styrène (SIR), un copolymère de butadiène-styrène-isoprène (SBIR) et les mélanges de ces élastomères.\n<CLM>\1\tComposite (P1, P2) selon la revendication précédente, dans lequel la matrice 25 élastomérique (16) comprend au moins un élastomère choisi dans le groupe constitué par un élastomère de type éthylène alpha oléfine, un élastomère nitrile hydrogéné (HNBR), un élastomère polychloroprène (CR), un polybutadiène (BR), un caoutchouc naturel (NR), un copolymère de butadiène-styrène (SBR) et les mélanges de ces élastomères.\n<CLM>\1\tComposite (P1, P2) selon la revendication 16 ou 17, dans lequel l'élastomère 30 de type éthylène alpha oléfine est choisi dans le groupe constitué par les copolymères d'éthylène-propylène (EPM), les copolymères d'éthylène-propylène-diène (EPDM) et les mélanges de ces copolymères.\n<CLM>\1\tComposite (P1, P2) selon l'une quelconque des revendications précédentes, dans lequel la matrice élastomérique comprend une charge renforçante. - 48 -\n<CLM>\1\tComposite (P1, P2) selon l'une quelconque des revendications précédentes, dans lequel la matrice élastomérique comprend un sel métallique d'acide organique a, i3 insaturé.\n<CLM>\1\tComposite (P1, P2) selon l'une quelconque des revendications précédente, 5 dans lequel l'élément de renfort (10) est non-métallique.\n<CLM>\1\tComposite (P1, P2) selon la revendication précédente, dans lequel l'élément de renfort non-métallique (10) comprend au moins un brin multifilamentaire de monofilaments élémentaires (18).\n<CLM>\1\tComposite (P1, P2) selon la revendication 21 ou 22, dans lequel l'élément de 10 renfort non-métallique (10) est réalisé dans un matériau choisi dans le groupe constitué par les matériaux textiles, les matériaux minéraux et les associations de ces matériaux.\n<CLM>\1\tComposite (P1, P2) selon l'une quelconque des revendications 21 à 23, dans lequel l'élément de renfort non-métallique (10) est réalisé dans un matériau textile, de préférence choisi dans le groupe constitué par les polyesters, les polyamides, les 15 polycétones, les alcools polyvinyliques, les celluloses et les associations de ces matériaux.\n<CLM>\1\tComposite (P1, P2) selon l'une quelconque des revendications précédentes, dans lequel la composition élastomérique de liaison comprend au moins un élastomère choisi dans le groupe constitué par un élastomère de type éthylène alpha oléfine, un élastomère nitrile hydrogéné (HNBR), un élastomère nitrile (NBR), un polyéthylène 20 chlorosulfoné avec groupements alkyles (ACSM), un élastomère polychloroprène (CR), un polybutadiène (BR), un caoutchouc naturel (NR), un polyisoprène de synthèse (IR), un copolymère de butadiène-styrène (SBR), un copolymère d'isoprène-butadiène (BIR), un copolymère d'isoprène-styrène (SIR), un copolymère de butadiène-styrène-isoprène (SBIR) et les mélanges de ces élastomères. 25\n<CLM>\1\tComposite (P1, P2) selon la revendication précédente, dans lequel l'élastomère de la composition élastomérique de liaison est choisi dans le groupe constitué par un élastomère de type éthylène alpha oléfine, un élastomère polychloroprène (CR), un caoutchouc naturel (NR) et les mélanges de ces élastomères.\n<CLM>\1\tComposite (P1, P2) selon la revendication 25 ou 26, dans lequel l'élastomère 30 de type éthylène alpha oléfine est choisi dans le groupe constitué par les copolymères d'éthylène-propylène (EPM), les copolymères d'éthylène-propylène-diène (EPDM) et les mélanges de ces copolymères.\n<CLM>\1\tComposite (P1, P2) selon l'une quelconque des revendications 25 à 27, dans lequel le ou les élastomères de la composition élastomérique de liaison est ou sont 35 identiques au ou aux élastomères de la matrice élastomérique. - 49 -\n<CLM>\1\tComposite (P1, P2) selon l'une quelconque des revendications précédentes, dans lequel la couche élastomérique de liaison (16) forme une gaine autour de l'élément de renfort (10).\n<CLM>\1\tComposite (P1, P2) selon l'une quelconque des revendications 21 à 29, dans 5 lequel la couche adhésive (14) revêt directement l'élément de renfort non-métallique (10).\n<CLM>\1\tComposite (P1, P2) selon l'une quelconque des revendications 21 à 29, dans lequel la couche adhésive (14) revêt directement une composition de cohésion imprégnant l'élément de renfort non-métallique (10).\n<CLM>\1\tComposite (P1, P2) selon la revendication précédente, dans lequel la 10 composition de cohésion est à base d'un produit de réaction d'au moins un isocyanate.\n<CLM>\1\tComposite (P1, P2) selon l'une quelconque des revendications précédentes, formant une courroie de transmission de puissance.\n<CLM>\1\tComposite (P1, P2) selon la revendication précédente, comprenant une couche d'entrainement mécanique (22) agencée au contact du corps élastomérique (20), la 15 couche d'entrainement mécanique étant pourvue de nervures (24).\n<CLM>\1\tComposite (P1, P2) selon la revendication précédente, dans lequel la couche d'entrainement (22) est réalisée dans une composition élastomérique comprenant au moins un élastomère choisi dans le groupe constitué par un élastomère de type éthylène alpha oléfine, un élastomère nitrile hydrogéné (HNBR), un élastomère nitrile (NBR), un 20 polyéthylène chlorosulfoné avec groupements alkyles (ACSM), un élastomère polychloroprène (CR), un polybutadiène (BR), un caoutchouc naturel (NR), un polyisoprène de synthèse (IR), un copolymère de butadiène-styrène (SBR), un copolymère d'isoprène-butadiène (BIR), un copolymère d'isoprène-styrène (SIR), un copolymère de butadiènestyrène-isoprène (SBIR) et les mélanges de ces élastomères. 25\n<CLM>\1\tComposite (P1, P2) selon la revendication précédente, dans lequel l'élastomère de la composition élastomérique de la couche d'entrainement (22) est choisi dans le groupe constitué par un élastomère de type éthylène alpha oléfine, un élastomère polychloroprène (CR), un polybutadiène (BR), un caoutchouc naturel (NR), un copolymère de butadiène-styrène (SBR) et les mélanges de ces élastomères. 30\n<CLM>\1\tComposite (P1, P2) selon la revendication 35 ou 36, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères.\n<CLM>\1\tProcédé de fabrication d'un composite (P1, P2), caractérisé en ce que le 35 procédé comprend les étapes suivantes :\n<CLM>\1\tagencer, à l'état cru, un empilement comportant, dans cet ordre : - 50 - - une première couche élastomérique (26) réalisée dans un premier matériau élastomérique, - au moins un élément de renfort (10) revêtu d'une couche adhésive (14) réalisée dans une composition adhésive, la couche adhésive (14) étant revêtue 5 directement d'une couche élastomérique (16) de liaison réalisée dans une composition élastomérique de liaison, la composition adhésive comportant au moins une résine à base : - d'au moins un polyphénol aromatique comprenant au moins un noyau aromatique porteur d'au moins deux fonctions hydroxyle en position méta l'une par rapport à 10 l'autre, les deux positions ortho d'au moins une des fonctions hydroxyle étant non substituées, et/ou - d'au moins un monophénol aromatique comprenant au moins un noyau aromatique à six chainons portant une unique fonction hydroxyle, o les deux positions ortho de la fonction hydroxyle étant non substituées ou 15 o au moins une position ortho et la position para de la fonction hydroxyle étant non substituées, et - d'au moins un composé aromatique comprenant au moins un noyau aromatique porteur d'au moins deux fonctions, l'une de ces fonctions étant une fonction hydroxyméthyle, l'autre étant une fonction aldéhyde ou une fonction hydroxyméthyle, 20 - une deuxième couche élastomérique (28) réalisée dans un deuxième matériau élastomérique,\n<CLM>\1\tmouler et réticuler l'empilement.\n<CLM>\1\tProcédé selon la revendication précédente, comprenant, préalablement à l'étape d'agencement de l'empilement, une étape d'imprégnation de l'élément de renfort (10) 25 par une composition de cohésion.\n<CLM>\1\tProcédé selon la revendication 38 ou 39, comprenant, préalablement à l'étape d'agencement de l'empilement, une étape de revêtement de l'élément de renfort (10) par la composition adhésive.\n<CLM>\1\tProcédé selon l'une quelconque des revendications 38 à 40, comprenant, 30 préalablement à l'étape d'agencement de l'empilement, une étape de revêtement de la couche adhésive (14) directement par la composition élastomérique de liaison.\n<CLM>\1\tProcédé selon l'une quelconque des revendications 38 à 41, dans lequel on revêt directement la couche adhésive (14) de la composition élastomérique de liaison par extrusion d'une gaine (16) de la composition élastomérique de liaison autour de l'élément de 35 renfort (10) revêtu de la couche la couche adhésive (14). - 51 -\n<CLM>\1\tProcédé selon l'une quelconque des revendications 38 à 42, dans lequel chaque premier et deuxième matériau élastomérique comprend au moins un élastomère choisi dans le groupe constitué par un élastomère de type éthylène alpha oléfine, un élastomère nitrile hydrogéné (HNBR), un élastomère nitrile (NBR), un polyéthylène 5 chlorosulfoné avec groupements alkyles (ACSM), un élastomère polychloroprène (CR), un polybutadiène (BR), un caoutchouc naturel (NR), un polyisoprène de synthèse (IR), un copolymère de butadiène-styrène (SBR), un copolymère d'isoprène-butadiène (BIR), un copolymère d'isoprène-styrène (SIR), un copolymère de butadiène-styrène-isoprène (SBIR) et les mélanges de ces élastomères. 10\n<CLM>\1\tProcédé selon la revendication précédente, dans lequel chaque premier et deuxième matériau élastomérique comprend au moins un élastomère choisi dans le groupe constitué par un élastomère de type éthylène alpha oléfine, un élastomère nitrile hydrogéné (HNBR) un élastomère polychloroprène (CR), un polybutadiène (BR), un caoutchouc naturel (NR), un copolymère de butadiène-styrène (SBR) et les mélanges de ces élastomères. 15\n<CLM>\1\tProcédé selon la revendication 43 ou 44, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères.\n<CLM>\1\tProcédé de fabrication d'une courroie de transmission de puissance (P1, P2) 20 caractérisé en ce que le procédé comprend les étapes suivantes :\n<CLM>\1\tagencer, à l'état cru, un empilement comportant, dans cet ordre : - une première couche élastomérique (26) réalisée dans un premier matériau élastomérique, - au moins un élément de renfort (10) revêtu d'une couche adhésive (14) réalisée 25 dans une composition adhésive, la couche adhésive (14) étant revêtue directement d'une couche élastomérique (16) de liaison réalisée dans une composition élastomérique de liaison, la composition adhésive comportant au moins une résine à base : - d'au moins un polyphénol aromatique comprenant au moins un noyau aromatique 30 porteur d'au moins deux fonctions hydroxyle en position méta l'une par rapport à l'autre, les deux positions ortho d'au moins une des fonctions hydroxyle étant non substituées, et/ou - d'au moins un monophénol aromatique comprenant au moins un noyau aromatique à six chainons portant une unique fonction hydroxyle, 35 o les deux positions ortho de la fonction hydroxyle étant non substituées ou o au moins une position ortho et la position para de la fonction hydroxyle étant - 52 - non substituées, et - d'au moins un composé aromatique comprenant au moins un noyau aromatique porteur d'au moins deux fonctions, l'une de ces fonctions étant une fonction hydroxyméthyle, l'autre étant une fonction aldéhyde ou une fonction hydroxyméthyle, 5 - une deuxième couche élastomérique (28) réalisée dans un deuxième matériau élastomérique, - une troisième couche élastomérique d'entrainement mécanique (22) agencée au contact de la deuxième couche élastomérique (28) réalisée dans un troisième matériau élastomérique, 10\n<CLM>\1\tmouler et réticuler l'empilement.